(57)【要約】【課題】低屈折率誘電体層の成膜レートがより高められた、生産性に優れる光情報記録媒体を提供する。【解決手段】高屈折率誘電体層と低屈折率誘電体層とが積層された複合型の誘電体層を備える光情報記録媒体であって、この低屈折率誘電体層に強磁性遷移金属を含有するＳｉ酸化物を用いることで、生産性に優れる光情報記録媒体を提供することができる。【選択図】図１
2006172626.tif 000002
【特許請求の範囲】
【請求項１】
高屈折率誘電体層と低屈折率誘電体層とが積層された複合型の誘電体層を備える光情報記録媒体であって、前記低屈折率誘電体層が強磁性遷移金属を含有するＳｉ酸化物からなることを特徴とする光情報記録媒体。
【請求項２】
前記強磁性遷移金属はＮｉであることを特徴とする請求項１記載の光情報記録媒体。
【請求項３】
前記強磁性遷移金属の含有量は５ａｔ％以下であることを特徴とする請求項１または２記載の光情報記録媒体。
【請求項４】
前記低屈折率誘電体層は、スパッタリング法によって形成され、強磁性遷移金属を含有するＳｉからなるターゲットを用いて酸素含有雰囲気中で形成されることを特徴とする請求項１〜３記載の光情報記録媒体。
【発明の詳細な説明】
【技術分野】
【０００１】
本発明は、光情報記録媒体に関し、より詳しくは、光情報記録媒体の誘電体についての技術に関する。
【背景技術】
【０００２】
近年、マルチメディア化に伴い、大量のデータの配布や長期保存に適した情報記録媒体として、光情報記録媒体（光ディスク）が注目されている。この光ディスクには、製造時にスタンピングされた情報の再生のみ可能な再生専用型ディスク、色素等からなる記録膜を設けて一回だけ記録可能な追記型ディスク、光磁気記録方式や相変化記録方式によりデータの書き換え消去が何度も可能な書き換え型ディスクが知られている。
【０００３】
光ディスクからのデータの再生及び光ディスクへのデータの記録は、いずれもレーザ光を用いて行う。入射レーザ光は、対物レンズを用いて光ディスク上に集光し、光スポットを回折限界にまで絞り込む。このときの光スポットの径は、レーザ光の波長をλ、対物レンズの開口数をＮＡとすると、λ／ＮＡに比例した値となる。近年、光ディスクの大容量化が求められているが、これらの要求に応えるには、この光スポットをさらに小径化し、記録データを高密度化することが必要となる。例えば、ＣＤのレーザ波長λが７８０ｎｍ、対物レンズの開口数ＮＡが０．４５であるのに対し、ＤＶＤでは、波長λを６５０ｎｍ或いは６３５ｎｍ、開口数ＮＡを０．６とすることで、高密度化を行っている。さらに、次世代の光ディスクにおいては、光スポットをさらに絞り込んで高密度化を実現するために、波長λを４００ｎｍ程度、開口数ＮＡを０．６超とした光ディスクシステムが提案されている。
【０００４】
一例を挙げると、ＨＤ  ＤＶＤは、これら次世代光ディスクの一つであり、波長λを４０５ｎｍ、開口数ＮＡを０．６５としたシステムを用いている。ＨＤ  ＤＶＤは、大別して、再生専用型のＨＤ  ＤＶＤ−ＲＯＭ、追記型のＨＤ  ＤＶＤ−Ｒ、書き換え型のＨＤ  ＤＶＤ−Ｒｅｗｒｉｔａｂｌｅの三種類の光ディスクが提案されているが、特に、ＨＤ  ＤＶＤ−Ｒｅｗｒｉｔａｂｌｅは、これら三種類の中で、面記録密度が最も高く、片面単層で２０ＧＢの記録容量を有する光ディスクである。ＨＤ  ＤＶＤ−Ｒｅｗｒｉｔａｂｌｅでは、高い面記録密度を実現するために、トラッキング案内溝の溝部及び溝間の両方に記録を行うランド・グルーブ記録方式を採用してトラックピッチを狭くし、さらに、記録時の隣接トラック消去（以下、クロスイレーズ）を低減するために、光ディスクの未記録部で光の反射率が低く（吸収率が高く）、記録部で反射率が高く（吸収率が低く）なる、Ｌｏｗ ｔｏ Ｈｉｇｈ構造の相変化記録方式が採用されている（非特許文献１）。
【０００５】
このＬｏｗ ｔｏ Ｈｉｇｈ構造は、従来の相変化方式の光ディスクに対して、逆の極性を持つ構造である。従来の相変化方式の光ディスクでは、未記録部で反射率が高く、記録部で反射率が低くなる、Ｈｉｇｈ ｔｏ Ｌｏｗ構造を採用している。そこで、記録層の光入射側に、高屈折率誘電体層と低屈折率誘電体層とを交互積層することにより、光の多重干渉を利用して光ディスクの記録・未記録の反射率の極性を逆転させる方法が提案されている。具体的な材料は、高屈折率誘電体としてＺｎＳ−ＳｉＯ２など、低屈折率誘電体としてＳｉＯ２やＡｌ２Ｏ３などを挙げることができる。
【０００６】
しかしながら、特にスパッタリング成膜法においては、多くの誘電体は成膜レートが遅く、生産性が不十分であることが知られている。これは、代表的な低屈折率誘電体も例外ではなく、例えば、ＳｉＯ２、Ａｌ２Ｏ３、ＭｇＦ２、ＣａＦ２は、金属に対して数分の一〜数十分の一の成膜レートである。但し、高屈折率誘電体に関しては、ＺｎＳ−ＳｉＯ２など、金属と同等程度の成膜レートを有する誘電体が見出されているため、Ｌｏｗ ｔｏ Ｈｉｇｈ構造の生産性確保のためには、低屈折率誘電体の成膜レートを高める必要がある。
【０００７】
低屈折率誘電体の成膜レートを高める試みとしては、低屈折率誘電体層としてＳｉ−Ｏ−Ｎを用いた例（非特許文献２）、Ｓｉ−Ｏ−Ｃを用いた例（非特許文献３）、Ｓｉ−Ｎｉ−Ｏ−Ｎを用いた例（非特許文献４）が報告されている。特に、Ｓｉ−Ｎｉ−Ｏ−Ｎにおいては、ＳｉＯ２の４倍、且つ、ＺｎＳ−ＳｉＯ２と同等の成膜レートが報告されている。
【０００８】
【非特許文献１】DVD Specifications for High Density Rewritable Disc (HD DVD-Rewritable), Part 1:PHYSICAL SPECIFICATIONS Ver. 1.0 (2004)
【非特許文献２】E. Kariyada et al., Proceedings of PCOS 2003 (2003), p. 56-61
【非特許文献３】S. Ashida et al., Proceedings of PCOS 2003 (2003), p.62-66
【非特許文献４】E. Kariyada et al.,ISOM2004 Technical Digest (2004),Th-J-11
【発明の開示】
【発明が解決しようとする課題】
【０００９】
本発明は、このような技術的課題を解決すべくなされたものであり、その目的とするところは、高屈折率誘電体層と低屈折率誘電体層とが積層された複合型の誘電体層を備える光情報記録媒体において、低屈折率誘電体層の成膜レートがより高められた、生産性に優れる光情報記録媒体を提供することにある。
【課題を解決するための手段】
【００１０】
かかる目的を達成するために、本発明によれば、高屈折率誘電体層と低屈折率誘電体層とが積層された複合型の誘電体層を備える光情報記録媒体であって、この低屈折率誘電体層が強磁性遷移金属を含有するＳｉ酸化物からなることを特徴とする光情報記録媒体が提供される。
【００１１】
本発明が適用される光情報記録媒体において、低屈折率誘電体層に含有される強磁性遷移金属はＮｉであることが好ましい。
【００１２】
本発明が適用される光情報記録媒体において、低屈折率誘電体層に含有される前記強磁性遷移金属の含有量は５ａｔ％以下であることが好ましい。
【００１３】
また、低屈折率誘電体層は、スパッタリング法によって形成され、強磁性遷移金属を含有するＳｉからなるターゲットを用いて酸素含有雰囲気中で形成されることが好ましい。
【発明の効果】
【００１４】
かくして本発明によれば、高屈折率誘電体層と低屈折率誘電体層とが積層された複合型の誘電体層を備える光情報記録媒体において、低屈折率誘電体層の成膜レートがより高められた、生産性に優れる光情報記録媒体が得られる。
【発明を実施するための最良の形態】
【００１５】
以下、添付図面に基づき、本発明を実施するための最良の形態（以下、実施の形態）について詳述する。尚、本発明は、以下の実施の形態に限定されるものではなく、その要旨の範囲内で種々変形して実施することが出来る。また、ここでは、基板側から記録再生光を入射する方式の基板入射型光情報記録媒体について述べるが、本発明によれば、膜面側から記録再生光を入射する方式の膜面入射型光情報記録媒体に適用することもできる。尚、本実施の形態においては、光情報記録媒体に記録再生光が入射する側を光情報記録媒体の下側とし、一方、記録再生光が入射する側と反対側を光情報記録媒体の上側として説明を行う。すなわち、基板入射型光情報記録媒体の場合は、基板側が、光情報記録媒体の下側となり、膜面側が光情報記録媒体の上側となる。
【００１６】
（情報記録媒体）
図１は、本実施の形態が適用される基板入射型光情報記録媒体を説明する図である。図１には、ディスク基板２枚を貼り合せた形態の、基板入射型光情報記録媒体の層構成が示されている。光情報記録媒体は、ディスク基板１と、このディスク基板上に積層された高屈折率誘電体層、低屈折率誘電体層、高屈折率誘電体層、界面層、記録層、界面層、高屈折率誘電体層、反射層と、さらに接着剤を介して貼り合せられたもう一枚のディスク基板２と、から構成される。光情報記録媒体は、ディスク基板１側から入射するレーザ光を記録再生光として、記録層に情報が記録され、また、記録された情報が再生される。以下、相変化記録方式の光情報記録媒体について実施の形態を説明するが、本発明はこれに限定されるものではない。
【００１７】
（ディスク基板）
ディスク基板は、プラスチック、ガラス、金属等の材料により形成され、本実施の形態においては円盤状に形成されている。ディスク基板の具体的な材料としては、ポリカーボネート樹脂、非晶質ポリオレフィン、アルミニウム合金などが挙げられる。基板側から記録再生光を入射する方式の基板入射型光情報記録媒体の場合、ディスク基板の材料は、プラスチックやガラス等の透明材料に限られる。ディスク基板１の一方の表面には、例えば射出成型などによって、スパイラル状或いは同心円状のトラッキング案内溝や、トラッキング案内溝のウォブルやプリピットからなるディスク識別情報やアドレス情報等が予め形成されている。ディスク基板１のトラッキング案内溝が形成された面上には、前述の層構成が形成されている。必要に応じて、ディスク基板２の表面にも、トラッキング案内溝等を形成し、膜面入射型光情報記録媒体と同様の層構成を設けても良い。
【００１８】
（低屈折率誘電体層）
低屈折率誘電体層は、低屈折率材料からなる透明材料層であり、光情報記録媒体の信号の極性を逆転させるために設けられる層である。記録層に対して光入射側すなわち基板側に、高屈折率誘電体層と低屈折率誘電体層とを交互積層することで、高屈折率誘電体層と低屈折率誘電体層との界面において、屈折率差によるレーザ光の反射を生じさせる。従来の相変化記録媒体は、未記録部にマークを記録することで反射率が下がることから、Ｈｉｇｈ  ｔｏ  Ｌｏｗ構造と呼ばれているが、本実施の形態においては、高屈折率誘電体層と低屈折率誘電体層との界面における反射光と、記録層や反射層からの反射光とを多重干渉させることにより、反射率の大小関係を逆転させ、未記録部にマークを記録することで反射率が上昇するＬｏｗ  ｔｏ Ｈｉｇｈ構造の光情報記録媒体を形成している。
【００１９】
低屈折率誘電体層を形成する材料としは、屈折率１．６未満の材料が好ましく、且つ、生産性を確保するために、少なくとも高屈折率誘電体と同等程度の成膜レートであることが求められる。これを実現する具体的な材料としては、強磁性遷移金属を含むＳｉ酸化物、例えばＳｉ−Ｎｉ−Ｏを挙げることができる。通常、相変化記録方式の光情報記録媒体は、スパッタリング法によって成膜が行われるが、Ｓｉ及び強磁性遷移金属からなるスパッタリングターゲットを用いて、ＡｒとＯ２の混合雰囲気中において、反応性スパッタリングすることにより、低屈折率及び高成膜レートを両立した低屈折率誘電体を形成することができる。例えば、Ｓｉ−Ｎｉターゲットを用いれば、屈折率１．４〜１．５、且つ、ＺｎＳ−ＳｉＯ２と同等以上の成膜レートであるＳｉ−Ｎｉ−Ｏを得ることができる。Ｓｉ酸化物、特にＳｉＯ２は、代表的な低屈折率材料として知られているが、スパッタリング法における成膜レートが遅く、ＺｎＳ−ＳｉＯ２の１／４程度である。そこで、本実施の形態においては、スパッタリングターゲットに不純物を添加することにより、ターゲット表面のＳｉが雰囲気により酸化されてＳｉＯ２に変化することを防止している。また、低屈折率誘電体層への不純物を少量に抑えつつ、且つ、不純物が少量でもターゲット表面に残留しすいように、強磁性遷移金属を不純物として用い、ターゲット裏面に設けられているマグネットの磁場による引力を利用している。
【００２０】
（高屈折率誘電体層）
高屈折率誘電体層は、高屈折率材料からなる透明材料層であり、屈折率２．０以上の透明材料を用いることが好ましい。高屈折率誘電体層の具体的な材料としては、従来の相変化相変化記録媒体の誘電体層と同様の材料を用いることができ、代表的な公知の材料としては、ＺｎＳ−ＳｉＯ２が挙げられる。
【００２１】
（記録層，界面層，反射層）
記録層，界面層，反射層は、従来のＨｉｇｈ  ｔｏ  Ｌｏｗ構造の相変化相変化記録媒体と同様の材料で形成することができ、公知の材料を用いることができる。記録層材料としては、Ｇｅ−Ｓｂ−Ｔｅなどの相変化記録材料、界面層材料は、Ｇｅ−Ｎなどの誘電体、反射層材料は、Ａｌ合金やＡｇ合金などが挙げられる。
【実施例】
【００２２】
以下に、実施例に基づき本実施の形態をさらに詳細に説明する。なお、本実施の形態は実施例に限定されるものではない。
【００２３】
（低屈折率誘電体層の成膜レート及び屈折率の評価）
反応性ＲＦスパッタリング法によって、ＯとＮの比率が異なる複数のＳｉ−Ｎｉ−Ｏ−Ｎ単層膜を成膜して、成膜レート及び屈折率を比較評価した。但し、Ｎが含まれない条件のＳｉ−Ｎｉ−Ｏ−ＮはＳｉ−Ｎｉ−Ｏであり、Ｏが含まれない条件のＳｉ−Ｎｉ−Ｏ−ＮはＳｉ−Ｎｉ−Ｎであることを意味する。
【００２４】
試料は、焼結法により製造されたＳｉ９９−Ｎｉ１ａｔ％ターゲットを用い、ＡｒとＯ２とＮ２の混合雰囲気中において、シリコン基板上に成膜した。試料の膜厚は、１００〜２００ｎｍの範囲となるように調整し、且つ、いずれの試料でも同一の投入パワー及び同一の成膜時間とした。雰囲気は、導入ガス流量の合計を１００ｓｃｃｍとし、ガス圧は窒素換算値で０．２３〜０．２５Ｐａであった。各導入ガスの流量比は、Ａｒを８０％すなわち８０ｓｃｃｍ、Ｏ２及びＮ２の計を２０％すなわち２０ｓｃｃｍとし、Ｏ２とＮ２の比率を変えて複数の試料を作製した。作製した試料について、成膜レートの評価は段差計を用いた膜厚測定、屈折率の評価はエリプソメータを用いた測定によって行った。図２は、同一投入パワーにおけるＺｎＳ−ＳｉＯ２の成膜レートを１として規格化したＳｉ−Ｎｉ−Ｏ−Ｎの成膜レート、及び、波長４０５ｎｍにおけるＳｉ−Ｎｉ−Ｏ−Ｎの屈折率の評価結果を示す図である。尚、図２には示していないが、エリプソメータによって得られた波長４０５ｎｍにおける消衰係数は、Ｎ２のガス流量比が０〜１０％のときに０、２０％のときに０．１４であった。
【００２５】
図２の評価結果によると、Ｎ２の比率を減らすにつれて、成膜レートが上昇し、且つ、屈折率が低下したことが分かる。したがって、Ｏ２が２０％、Ｎ２が０％の条件、すなわち、Ｎを含まないＳｉ−Ｎｉ−Ｏとなる条件が最も高い成膜レートを示し、且つ、最も低い屈折率となることが明らかとなった。Ｓｉ−Ｎｉ−Ｏは、成膜レートがＺｎＳ−ＳｉＯ２の１．３倍、屈折率が１．４５、消衰係数が０であったため、十分な生産性、及び、十分な光学特性が確保できることが確認できた。
【００２６】
（実施例１：光ディスク１の製作）
厚さ０．６ｍｍ、直径１２０ｍｍのポリカーボネート樹脂製のディスク基板２枚を、接着剤を介して貼り合わせた形状で、且つ、一方の基板の接着剤側に後述の相変化記録方式の層構成を形成した形態の基板入射型光情報記録媒体を製作した。ディスク基板は射出成型により形成し、一方のディスク基板には、溝ピッチ０．６８μｍのスパイラル状のトラッキング案内溝を設けた。ディスク基板上のトラッキング案内溝を形成した面側には、ＺｎＳ−ＳｉＯ２高屈折率誘電体層、Ｓｉ−Ｎｉ−Ｏ低屈折率誘電体層、ＺｎＳ−ＳｉＯ２高屈折率誘電体層、Ｃｒ２Ｏ３界面層、Ｇｅ−Ｓｂ−Ｔｅ記録層、Ｃｒ２Ｏ３界面層、ＺｎＳ−ＳｉＯ２高屈折率誘電体層、Ａｌ−Ｔｉ反射層を順に形成した。Ｓｉ−Ｎｉ−Ｏは、前述の条件において反応性ＲＦスパッタリング法によって形成し、厚さを４０ｎｍとした。さらに、Ａｌ−Ｔｉ反射層の上に接着剤として紫外線硬化樹脂をスピンコートにより塗布し、同様に紫外線硬化樹脂を塗布したもう一方のディスク基板と貼りあわせた後に、そのもう一方のディスク基板すなわち透明なディスク基板側から紫外線を照射して紫外線硬化樹脂を硬化させた。その後、レーザ光を照射して加熱することにより光情報記録媒体全面の記録層を結晶化させた。
【００２７】
（比較例１：光ディスク２の製作）
実施例１と同様の操作を行い、Ｓｉ−Ｎｉ−Ｏ低屈折率誘電体層の代わりに、公知のＳｉ−Ｏ−Ｎ低屈折率誘電体層を厚さ設けたことのみ異なる光情報記録媒体を製作した。Ｓｉ−Ｏ−Ｎは、Ｓｉターゲットを用いた反応性ＲＦスパッタリング法により成膜を行い、厚さを４０ｎｍとした。また、Ｓｉ−Ｏ−Ｎは、Ｏ２が１０％、Ｎ２が１０％の条件において、成膜レートがＺｎＳ−ＳｉＯ２の０．５７倍、屈折率が１．４４、消衰係数が０であった。
【００２８】
（光ディスクのＣＮＲ特性評価）
光ディスク記録再生装置を用いて、光ディスク１及び２について、キャリア・ノイズ比（以下、ＣＮＲ）及びクロスイレーズを測定し比較した。光ディスク記録再生装置において、レーザ光源の波長λは４０５ｎｍ、対物レンズの開口数ＮＡは０．６５、クロック周波数は６４ＭＨｚ、ディスク回転速度は線速度５．６ｍ／ｓとした。測定は、ディスク基板のトラッキング案内溝における溝部（以下、グルーブ）及び溝間（以下、ランド）の両方に対して行った。トラッキング案内溝の溝ピッチが０．６８μｍであるため、トラックピッチは０．３４μｍとなる。
【００２９】
ＣＮＲ測定の方法は、まず、測定対象のトラックに２Ｔ〜１２Ｔのランダムパターンを１０回上書きした後、８Ｔ又は３Ｔの単一パターンを一回上書きし、さらに、両隣接トラックに２Ｔ〜１２Ｔのランダムパターンを１０回上書きした状態で、スペクトルアナライザによって、測定対象トラックのキャリアの値とノイズの値とを測定し、これらの比を算出した。
【００３０】
クロスイレーズは、隣接トラックに記録を行ったときのキャリアの低下量であり、測定方法は、ＣＮＲ測定の過程で、測定対象のトラックに２Ｔ〜１２Ｔのランダムパターンを１０回上書きした後、８Ｔ又は３Ｔの単一パターンを一回上書きした時点でのキャリアを測定し、さらに、両隣接トラックに２Ｔ〜１２Ｔのランダムパターンを１０回上書きした時点でキャリアをもう一度測定し、両測定間のキャリアの低下量を算出した。
【００３１】
表１は、光ディスク１及び２に対して行ったＣＮＲ測定、及び、クロスイレーズ測定の結果である。
【００３２】
【表１】
2006172626.tif 000003
【００３３】
表１の結果によると、公知のＳｉ−Ｏ−Ｎ低屈折率誘電体層を用いた光ディスク２に対して、本発明のＳｉ−Ｎｉ−Ｏ低屈折率誘電体層を用いた光ディスク１では、８ＴパターンのＣＮＲがほぼ同等、２Ｔパターンについても同等或いは同等以上のＣＮＲが得られたことが分かる。また、クロスイレーズについては、光ディスク１及び２共に十分に小さい値であったが、光ディスク１の方が値は小さく、測定限界以下であった。
【００３４】
すなわち、成膜レートをより高めた本発明の低屈折率誘電体層を光情報記録媒体に適用することにより、従来と同等以上の媒体特性を保つことができることと同時に、生産性に優れた光情報記録媒体が実現可能であることが実証された。
【図面の簡単な説明】
【００３５】
【図１】本実施の形態が適用される基板入射型光情報記録媒体を説明する図である。
【図２】Ｓｉ−Ｎｉ−Ｏ−Ｎの規格化成膜レート及び屈折率の評価結果を示す図である。
【図１】
2006172626.tif 000004
【図２】
2006172626.tif 000005